(57)【要約】      （修正有）【課題】難燃性に優れると共に、コルク自体の特性を維持することができるコルク成形品、コルク複合品及びコルク成形品の製造方法を提供する。【解決手段】難燃化されたコルク成形品１０，１１であって、複数のコルク粒と、コルク粒同士の間に介在する硬化性樹脂及び無機系難燃剤と、からなり、硬化性樹脂がコルク粒同士を連結固定しており、ＵＬ９４規格の難燃レベルにおいてＶ−１以上の難燃性を有するコルク成形品１０，１１である。【選択図】図１
2019181753.tif 000002
【特許請求の範囲】
【請求項１】
難燃化されたコルク成形品であって、
複数のコルク粒と、
該コルク粒同士の間に介在する硬化性樹脂及び無機系難燃剤と、からなり、
前記硬化性樹脂が前記コルク粒同士を連結固定しており、
ＵＬ９４規格の難燃レベルにおいてＶ−１以上の難燃性を有するコルク成形品。
【請求項２】
前記コルク粒の平均粒径が０．５ｍｍ〜８ｍｍである請求項１記載のコルク成形品。
【請求項３】
前記硬化性樹脂が熱硬化性樹脂であり、
該熱硬化性樹脂が不飽和ポリエステル樹脂又はウレタン樹脂であり、
前記無機系難燃剤が硼酸及び硼砂からなる群より選ばれる少なくとも１種のホウ素化合物を含有するものである請求項１又は２に記載のコルク成形品。
【請求項４】
前記コルク粒の配合割合が、前記硬化性樹脂１質量部に対して、２〜１０質量部であり、
前記無機系難燃剤の配合割合が、前記硬化性樹脂１質量部に対して、０．１〜５質量部である請求項１〜３のいずれか１項に記載のコルク成形品。
【請求項５】
前記硬化性樹脂が前記コルク粒を被覆しており、
前記コルク粒同士の間に形成された空隙に前記無機系難燃剤が存在している請求項１〜４のいずれか１項に記載のコルク成形品。
【請求項６】
前記無機系難燃剤が前記コルク粒を被覆しており、
前記硬化性樹脂が前記無機系難燃剤を介して、前記コルク粒同士を連結固定している請求項１〜４のいずれか１項に記載のコルク成形品。
【請求項７】
請求項１〜６のいずれか１項に記載のコルク成形品からなるコルク層と、
ボード状の基材からなる基材層と、
前記コルク層及び前記基材層の間に積層された接着剤層と、からなり、
ＵＬ９４規格の難燃レベルにおいてＶ−１以上の難燃性を有するコルク複合品。
【請求項８】
請求項５記載のコルク成形品の製造方法であって、
前記硬化性樹脂が熱硬化性樹脂であり、
前記コルク粒及び前記熱硬化性樹脂を混合して圧縮成形することにより成形体とする成形工程と、
前記成形体を、容器に貯留された、前記無機系難燃剤及び水を含む難燃液に浸漬する浸漬工程と、
前記容器内を負圧にすることにより、前記コルク粒同士の間に形成された空隙の空気と、前記難燃液とを置換する置換工程と、
を有するコルク成形品の製造方法。
【請求項９】
請求項６記載のコルク成形品の製造方法であって、
前記硬化性樹脂が熱硬化性樹脂であり、
前記コルク粒を、容器に貯留された、前記無機系難燃剤及び水を含む難燃液に浸漬する浸漬工程と、
前記無機系難燃剤が付着した前記コルク粒及び前記熱硬化性樹脂を混合して圧縮成形する成形工程と、
を有するコルク成形品の製造方法。
【発明の詳細な説明】
【技術分野】
【０００１】
本発明は、コルク成形品、コルク複合品及びコルク成形品の製造方法に関し、更に詳しくは、難燃化されたコルク成形品、それを用いたコルク複合品及び難燃化されたコルク成形品の製造方法に関する。
【背景技術】
【０００２】
コルクガシの樹皮であるコルク組織は、弾力性、断熱性、防水性、通気性、吸音性を有し、更に、滑り難い、ダニが発生し難い等の特性も有することから、コルク栓の他にも、コースター、コルクボード、コルクマット、断熱材等の様々な用途に用いられている。
これらの用途においては、コルク栓のようにコルク組織を打ち抜いて成形するものだけでなく、コルク樹皮を一旦粉砕してコルク粒とし、その後、コルク粒を接着剤と共に接着して、その用途に好適な形状に成形されるものがある。
【０００３】
ところで、近年、コルク粒を用いて成形したコルク成形品は、生活用品だけでなく、内装材等にも用途が拡大してきており、それに伴って、難燃化したものが求められるようになっている。
例えば、適度に製粒されたコルク粒と、パーライトと、ケイ酸ソーダと、塩化カルシウムとを主成分として用い、これらを混合した後加熱して硬化せしめた難燃性断熱材の製造方法が知られている（例えば、特許文献１参照）。
また、粒度５〜３０メッシュ程度のコルク粒に、リン酸塩化合物、ハロゲン化合物、スルフォアミド化合物、窒素化合物の何れかあるいはこれらの混合物と、塩と、接着剤とを混合し、これを加圧して形成した難燃性コルク材が知られている（例えば、特許文献２参照）。
【先行技術文献】
【特許文献】
【０００４】
【特許文献１】特公平０４−１７９１６号公報
【特許文献２】特開平０５−２４００９号公報
【発明の概要】
【発明が解決しようとする課題】
【０００５】
しかしながら、上記特許文献１記載の難燃性断熱材においては、ケイ酸ソーダを接着剤として用いているため、硬化により、コルク特有の弾力性が失われ、全体的にも脆くなるという欠点がある。
上記特許文献２記載の難燃性コルク材においては、リン酸塩化合物、スルフォアミド化合物又は窒素化合物を採用した場合、難燃性が十分とはいえない。
また、リン酸塩化合物を採用した場合、べたつき感が生じるという欠点がある。
また、ハロゲン化合物、スルフォアミド化合物又は窒素化合物を採用した場合、難燃性コルク材から悪臭が発生する場合があり、難燃性コルク材が変色する恐れもある。
【０００６】
本発明は、上記事情に鑑みてなされたものであり、難燃性に優れると共に、コルク自体の特性を維持することができるコルク成形品、コルク複合品及びコルク成形品の製造方法を提供することを目的とする。
【課題を解決するための手段】
【０００７】
本発明者等は、上記課題を解決するため鋭意検討したところ、接着剤として硬化性樹脂を選択し、且つ、難燃剤として無機系難燃剤を選択し、これらの組合せをコルク粒同士の間に介在させ、ＵＬ９４規格の難燃レベルにおいてＶ−１以上の難燃性を有するものとすることにより、上記課題を解決し得ることを見出し、本発明を完成するに至った。
【０００８】
本発明は、（１）難燃化されたコルク成形品であって、複数のコルク粒と、該コルク粒同士の間に介在する硬化性樹脂及び無機系難燃剤と、からなり、硬化性樹脂がコルク粒同士を連結固定しており、ＵＬ９４規格の難燃レベルにおいてＶ−１以上の難燃性を有するコルク成形品に存する。
【０００９】
本発明は、（２）コルク粒の平均粒径が０．５ｍｍ〜８ｍｍである上記（１）記載のコルク成形品に存する。
【００１０】
本発明は、（３）硬化性樹脂が熱硬化性樹脂であり、該熱硬化性樹脂が不飽和ポリエステル樹脂又はウレタン樹脂であり、無機系難燃剤が硼酸及び硼砂からなる群より選ばれる少なくとも１種のホウ素化合物を含有するものである上記（１）又は（２）に記載のコルク成形品に存する。
【００１１】
本発明は、（４）コルク粒の配合割合が、硬化性樹脂１質量部に対して、２〜１０質量部であり、無機系難燃剤の配合割合が、硬化性樹脂１質量部に対して、０．１〜５質量部である上記（１）〜（３）のいずれか１つに記載のコルク成形品に存する。
【００１２】
本発明は、（５）硬化性樹脂がコルク粒を被覆しており、コルク粒同士の間に形成された空隙に無機系難燃剤が存在している上記（１）〜（４）のいずれか１つに記載のコルク成形品に存する。
【００１３】
本発明は、（６）無機系難燃剤がコルク粒を被覆しており、硬化性樹脂が無機系難燃剤を介して、コルク粒同士を連結固定している上記（１）〜（４）のいずれか１つに記載のコルク成形品に存する。
【００１４】
本発明は、（７）上記（１）〜（６）のいずれか１つに記載のコルク成形品からなるコルク層と、ボード状の基材からなる基材層と、コルク層及び基材層の間に積層された接着剤層と、からなり、ＵＬ９４規格の難燃レベルにおいてＶ−１以上の難燃性を有するコルク複合品に存する。
【００１５】
本発明は、（８）上記（５）記載のコルク成形品の製造方法であって、硬化性樹脂が熱硬化性樹脂であり、コルク粒及び熱硬化性樹脂を混合して圧縮成形することにより成形体とする成形工程と、成形体を、容器に貯留された、無機系難燃剤及び水を含む難燃液に浸漬する浸漬工程と、容器内を負圧にすることにより、コルク粒同士の間に形成された空隙の空気と、難燃液とを置換する置換工程と、を有するコルク成形品の製造方法に存する。
【００１６】
本発明は、（９）上記（６）記載のコルク成形品の製造方法であって、硬化性樹脂が熱硬化性樹脂であり、コルク粒を、容器に貯留された、無機系難燃剤及び水を含む難燃液に浸漬する浸漬工程と、無機系難燃剤が付着したコルク粒及び熱硬化性樹脂を混合して圧縮成形する成形工程と、を有するコルク成形品の製造方法に存する。
【発明の効果】
【００１７】
本発明のコルク成形品においては、接着剤として硬化性樹脂を選択し、且つ、難燃剤として無機系難燃剤を選択し、これらの組合せをコルク粒同士の間に介在させた構造とすることにより、コルク自体の特性を維持しつつ、難燃化させることが可能となる。すなわち、上記コルク成形品においては、コルク粒同士の間に介在する無機系難燃剤が有機系難燃剤よりもコルク粒に化学的な作用を及ぼすことが少ないため、硬化してコルク特有の弾力性が失われること、全体的に脆くなること、コルク成形品にべたつき感が生じること、悪臭が発生すること、変色すること等を防止することができる。
その上で、上記コルク成形品においては、無機系難燃剤によるコルク粒の難燃化効果が発揮される。
また、上記コルク成形品においては、無機系難燃剤が硬化性樹脂と共にコルク粒同士の間に介在しているため、炎天下や雨風に晒された場合であっても、無機系難燃剤が流出することを抑制でき、耐久性に優れるものとなる。
そして、上記コルク成形品においては、ＵＬ９４規格の難燃レベルにおいてＶ−１以上の難燃性を有するものとすることにより、上述したコルク自体の特性を維持しつつ、十分な難燃性を発揮することが可能となる。
なお、上記コルク成形品においては、コルク粒の平均粒径を０．５ｍｍ〜８ｍｍとすることにより、コルク自体の特性の維持と難燃性とを高レベルで両立させることが可能となる。
【００１８】
本発明のコルク成形品においては、硬化性樹脂として熱硬化性樹脂を用いることにより、作業性が向上する。
また、熱硬化性樹脂が不飽和ポリエステル樹脂又はウレタン樹脂であることが好ましい。例えば、熱硬化性樹脂が不飽和ポリエステル樹脂であると、他の熱硬化性樹脂を用いる場合よりも難燃性が向上する。また、熱硬化性樹脂がウレタン樹脂であると、他の熱硬化性樹脂を用いる場合よりも弾力性が向上し、コルクの特性が損なわれ難いという利点がある。
また、上記コルク成形品においては、無機系難燃剤が硼酸及び硼砂からなる群より選ばれる少なくとも１種のホウ素化合物を含有するものであることが好ましい。理由は定かではないが、無機系難燃剤の中でも、これらのホウ素化合物を採用することにより、コルク粒の難燃化効果をより向上させることができる。
【００１９】
本発明のコルク成形品においては、硬化性樹脂１質量部に対するコルク粒の配合割合を２〜１０質量部とすることにより、十分な耐久性を発揮することができ、硬化性樹脂１質量部に対する無機系難燃剤の配合割合を０．１〜５質量部とすることにより、無機系難燃剤が雨等により流出することを抑制することができる。
【００２０】
本発明のコルク成形品においては、硬化性樹脂がコルク粒を被覆しており、コルク粒同士の間に形成された空隙に無機系難燃剤が存在している場合、コルク粒同士を確実に連結固定することができるため、耐久性が向上する。
また、上記コルク成形品においては、空隙に無機系難燃剤が保持されるため、雨等による無機系難燃剤の流出も抑制することができる。
なお、本発明のコルク成形品の製造方法においては、成形工程と、浸漬工程と、置換工程とを順次行うことにより、かかるコルク成形品を製造することができる。
【００２１】
本発明のコルク成形品においては、無機系難燃剤がコルク粒を被覆しており、硬化性樹脂が無機系難燃剤を介して、コルク粒同士を連結固定している場合、無機系難燃剤が均一に付与されることになるため、難燃化効果を効率良く発揮することができる。
また、上記コルク成形品においては、無機系難燃剤自体も硬化性樹脂により連結固定されるため、雨等による無機系難燃剤の流出も抑制することができる。
なお、本発明のコルク成形品の製造方法においては、浸漬工程と、成形工程とを順次行うことにより、かかるコルク成形品を製造することができる。
【００２２】
本発明のコルク複合品は、コルク層が上述したコルク成形品であるので、コルク自体の特性を維持しつつ、積層される基材の特性も付与することができる。
そして、上記コルク複合品においては、ＵＬ９４規格の難燃レベルにおいてＶ−１以上の難燃性を有するものとすることにより、上述したコルク及び基材の特性を維持しつつ、十分な難燃性を発揮することが可能となる。
【図面の簡単な説明】
【００２３】
【図１】図１は、第１実施形態に係るコルク成形品を模式的に示す側面図である。
【図２】図２は、第１実施形態に係るコルク成形品の一部を拡大して示す概略断面図である。
【図３】図３は、第１実施形態に係るコルク複合品を示す概略断面図である。
【図４】図４は、第１実施形態に係るコルク成形品の製造方法を示すフローチャートである。
【図５】図５は、第２実施形態に係るコルク成形品の一部を拡大して示す概略断面図である。
【図６】図６は、第２実施形態に係るコルク成形品の製造方法を示すフローチャートである。
【図７】図７は、実施例の評価で得られた結果を示す図である。
【発明を実施するための形態】
【００２４】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２５】
本発明に係るコルク成形品は、難燃化されたコルク製品である。
なお、本発明において、難燃とは、少なくとも燃焼し難いことを意味する。すなわち、本発明の難燃化されたコルク成形品には、コルク成形品に難燃性を付与したものだけでなく、コルク成形品に不燃性を付与したものも含まれる。また、難燃性の基準については、後述する。
【００２６】
（第１実施形態）
まず、本発明に係るコルク成形品の第１実施形態について説明する。
図１は、第１実施形態に係るコルク成形品を模式的に示す側面図である。
図１に示すように、第１実施形態に係るコルク成形品１０は、後述するコルク粒が集合して成形されたボード状となっている。
【００２７】
図２は、図１のコルク成形品の一部を拡大して示す概略断面図である。
図２に示すように、第１実施形態に係るコルク成形品１０は、複数のコルク粒１と、該コルク粒１同士の間に介在する硬化性樹脂２及び無機系難燃剤３と、からなる。
具体的には、コルク成形品１０は、硬化性樹脂２が各コルク粒１を被覆すると共にコルク粒１同士を連結固定しており、硬化性樹脂２により被覆されたコルク粒１同士の間に形成された空隙３ａに無機系難燃剤３が存在している。
【００２８】
コルク成形品１０においては、コルク粒１が硬化性樹脂２に被覆されているため、コルク粒１同士の接着性に優れ、耐久性に優れるものとなっている。
そして、これらの空隙３ａに無機系難燃剤３が存在しているため、炎天下や雨風に晒された場合であっても、無機系難燃剤３が流出することを抑制できる。
また、空隙３ａに存在する酸素が、無機系難燃剤３に置換されているので、火がコルク成形品１０の内部に侵入し難く、仮に、侵入したとしても空隙３ａに存在する無機系難燃剤３の難燃化効果により、燃焼が抑制される。
【００２９】
コルク成形品１０は、その密度が、０．２５〜０．４ｇ／ｃｍ３であることが好ましい。コルク成形品１０の密度が、０．２５ｇ／ｃｍ３未満であると、密度が上記範囲内にある場合と比較して、コルク成形品１０の難燃レベルが十分でなくなる恐れがある。一方、コルク成形品１０の密度が、０．４ｇ／ｃｍ３を超えると、密度が上記範囲内にある場合と比較して、コルク成形品１０が硬くなり、コルク成形品１０の特性を十分に得られなくなる。
【００３０】
コルク成形品１０において、空隙３ａの最大径は、０．３ｍｍ以下であることが好ましく、０．１〜０．３ｍｍであることがより好ましい。なお、空隙３ａの最大径とは、空隙３ａに引いた任意の直線の距離のうち、最大のものを意味する。
【００３１】
コルク成形品１０において、コルク粒１は、天然のコルクガシの樹皮を粉砕機で粉砕したものであってもよく、使用済みのコルク栓等のコルク製品を粉砕機で粉砕したものであってもよい。なお、かかる粉砕機や粉砕の方法は、公知の方法で行われる。
【００３２】
粉砕して得られるコルク粒１は、その平均粒径が、０．５ｍｍ〜８ｍｍであることが好ましい。コルク粒１の平均粒径が、０．５ｍｍ未満であると、平均粒径が上記範囲内にある場合と比較して、弾力性等のコルクの特性が失われる恐れがある。一方、コルク粒１の平均粒径が８ｍｍを超えると、平均粒径が上記範囲内にある場合と比較して、コルク粒自体が多くの空気を含み、無機系難燃剤３の難燃化効果が低下する恐れがある。また、コルク粒１の平均粒径は、難燃性の観点から、０．５〜２ｍｍがより好ましく、コルクの特性を維持する観点から、４〜８ｍｍがより好ましい。
なお、平均粒径とは、コルク粒の重心を通る直線のうち、最大となる直線の長さ（最大径）の平均値である。
【００３３】
コルク成形品１０においては、コルク粒１の密度が、０．１５〜０．２５ｇ／ｃｍ３であることが好ましい。コルク粒１の密度が０．１５ｇ／ｃｍ３未満であると、密度が上記範囲内にある場合と比較して、コルク粒自体が多くの空気を含み、無機系難燃剤３の難燃化効果が低下する恐れがある。一方、コルク粒１の密度が０．２５ｇ／ｃｍ３を超えると、密度が上記範囲内にある場合と比較して、十分な量の無機系難燃剤３を空隙３ａに保持できない場合があり、また、弾力性等のコルクの特性が失われる恐れがある。
【００３４】
コルク成形品１０においては、コルク粒１同士や無機系難燃剤３の接着に硬化性樹脂２を採用している。これにより、コルク粒１同士や無機系難燃剤３が確実に固定されるので、熱可塑性樹脂を採用した場合のように、熱によりコルク成形品１０が軟化し、無機系難燃剤３が流出することを防止することができる。
【００３５】
硬化性樹脂２としては、熱硬化性樹脂や光硬化性樹脂が挙げられる。これらの中でも、硬化性樹脂２としては、作業性の観点から、熱硬化性樹脂を用いることが好ましい。また、コルクは、耐熱性に優れるため、熱硬化による悪影響は受け難いという利点がある。
【００３６】
上記熱硬化性樹脂としては、エポキシ樹脂、フェノール樹脂、不飽和ポリエステル樹脂、ウレタン樹脂、ユリア樹脂、メラミン樹脂、ジアリルフタレート樹脂、ケイ素樹脂、ビニルエステル樹脂、アルキド樹脂、ポリイミド樹脂等が挙げられる。これらの中でも、熱硬化性樹脂は、難燃性及び透明性の観点からは、不飽和ポリエステル樹脂又はエポキシ樹脂であることが好ましく、不飽和ポリエステル樹脂であることがより好ましい。また、熱硬化性樹脂は、弾力性の観点からは、ウレタン樹脂であることが好ましい。
【００３７】
熱硬化性樹脂は、硬化温度が常温〜１６０℃であるものを採用することが好ましい。硬化温度が１６０℃を超えると、硬化温度が上記範囲内にある場合と比較して、樹脂を硬化させるための熱でコルクが変色又は炭化するおそれがある。
【００３８】
上記光硬化性樹脂としては、紫外線硬化性樹脂や可視光硬化性樹脂が挙げられる。具体的には、紫外線により重合したエポキシ系やアクリル系の化合物や可視光線により重合したエポキシ系やアクリル系の化合物が挙げられる。
【００３９】
コルク成形品１０においては、無機系難燃剤３を採用している。すなわち、無機系難燃剤３が有機系難燃剤のようにコルク粒１に化学的な作用を及ぼすことが極めて少ないため、コルク成形品１０は、難燃化されるだけでなく、コルク自体の特性を維持することが可能となる。
【００４０】
無機系難燃剤３としては、三酸化アンチモン、五酸化アンチモン等のアンチモン化合物、水酸化アルミニウム、水酸化マグネシウム等の金属水酸化物、メラミンシアヌレート等の窒素化合物、硼酸、硼砂等のホウ素化合物等を主成分として含有するものが挙げられる。なお、主成分とは、水以外で含まれる複数の成分のうち、最も配合量の多い成分を意味する。これらの中でも、無機系難燃剤３は、硼酸及び硼砂からなる群より選ばれる少なくとも１種のホウ素化合物を含有するものであることが好ましく、硼酸及び硼砂を含有するものであることがより好ましい。ホウ素化合物を含有する無機系難燃剤３は、コルク粒１に対する難燃化効果が極めて優れる。
なお、無機系難燃剤３が硼酸及び硼砂を含有する場合、これらの配合割合（硼酸：硼砂）は、１：０．９６〜１．５３であることが好ましい。
【００４１】
無機系難燃剤３は、造膜性を向上させるため、シランカップリング剤を含有することが好ましい。
シランカップリング剤としては、メトキシシラン、エトキシシラン等のアルコキシシラン、ビニル系アルコキシシラン、アミノ系アルコキシシラン、エポキシ系アルコキシシラン、シラザン等が挙げられる。
なお、シランカップリング剤の配合割合は、ホウ素化合物の０．１〜５質量％であることが好ましい。
【００４２】
無機系難燃剤３は、ホウ素化合物を含有する場合、多価フェノール化合物を更に含有することが好ましい。この場合、乾燥時に、多価フェノール化合物がホウ素化合物に吸着することで、水への再溶解を抑制することができる。
多価フェノール化合物としては、フラボノイド、イソフラボン、カテキン、アントシアニン、タンニン、ルチン、ケルセチン等が挙げられる。これらの中でも、多価フェノール化合物は、タンニンであることが好ましい。
なお、多価フェノール化合物の配合割合は、ホウ素化合物の０．５〜４０質量％であることが好ましい。
【００４３】
無機系難燃剤３は、後述するように、水に溶解した状態でコルク粒１に付与される。このとき、無機系難燃剤がホウ素化合物を含有する場合、ホウ素化合物の水への溶解を促進させるため、助剤として無機酸及び／又は金属塩を含むことが好ましい。
無機酸としては、塩酸、硫酸、リン酸等が挙げられる。これらの中でも、無機酸は、作業安全性の観点から、リン酸を採用することが好ましい。
金属塩としては、フッ化ナトリウム、亜燐酸ナトリウム、亜硫酸ナトリウム、硼フッ化ナトリウム等が挙げられる。これらの中でも、金属塩は、汎用性の観点から、フッ化ナトリウムを採用することが好ましい。
なお、無機酸及び／又は金属塩の配合割合は、ホウ素化合物の１〜１０質量％であることが好ましい。
【００４４】
無機系難燃剤３は、これらの他にも、界面活性剤、増粘剤、保湿剤、濃染化剤、防腐剤、防黴剤、脱気剤、消泡剤又は還元防止剤等の添加剤を含んでいてもよい。
また、少量であれば、ハロゲン化合物、リン酸エステル等のリン化合物等の有機系難燃剤を含有していてもよい。
【００４５】
コルク成形品１０において、コルク粒１の配合割合は、硬化性樹脂２を１質量部とした場合に、２〜１０質量部であることが好ましい。硬化性樹脂２を１質量部とした場合のコルク粒１の配合割合が２質量部未満であると、配合割合が上記範囲内にある場合と比較して、コルクの特性を十分に発揮できない場合があり、硬化性樹脂２を１質量部とした場合のコルク粒１の配合割合が１０質量部を超えると、配合割合が上記範囲内にある場合と比較して、耐久性が不十分となる恐れがある。
【００４６】
コルク成形品１０において、無機系難燃剤３の配合割合は、硬化性樹脂２を１質量部とした場合に、０．１〜５質量部であることが好ましい。硬化性樹脂２を１質量部とした場合の無機系難燃剤３の配合割合が０．１質量部未満であると、配合割合が上記範囲内にある場合と比較して、難燃化効果を十分に発揮できない場合がある。一方、硬化性樹脂２を１質量部とした場合の無機系難燃剤３の配合割合が５質量部を超えると、配合割合が上記範囲内にある場合と比較して、余分な無機系難燃剤が、コルク成形品１０の表面に付着し、汚染の原因となる恐れがある。
【００４７】
コルク成形品１０は、ＵＬ９４規格の難燃レベルにおいてＶ−１以上の難燃性を有する。
ここで、ＵＬ９４規格は、プラスチックス材料の燃焼性試験の規格であり、世界的規格として普及され、日本でも法的な拘束力はないものの成形品材料の使用可否判断として一般的に用いられている。すなわち、コルク成形品１０は、難燃性の基準として、ＵＬ９４規格の難燃レベルにおいてＶ−１又はＶ−０の難燃性を有するものである。なお、コルク成形品１０は、ＵＬ９４規格の難燃レベルにおいてＶ−０の難燃性を有するものであることがより好ましい。もちろん、コルク成形品１０は、ＵＬ９４規格の難燃レベルにおいてＶ−０よりも高い難燃性を有していてもよい。
したがって、コルク成形品１０は、ＵＬ９４規格の難燃レベルにおいてＶ−１以上の難燃性を有するものとすることにより、コルク自体の特性を維持しつつ、十分な難燃性を発揮することが可能となる。
【００４８】
コルク成形品１０は、住宅、車両、船舶等の内装材の用途に好適に用いられる。
【００４９】
次に、第１実施形態に係るコルク成形品１０を用いたコルク複合品について説明する。
図３は、第１実施形態に係るコルク複合品を示す概略断面図である。
図３に示すように、第１実施形態に係るコルク複合品２０は、上述したコルク成形品１０からなるコルク層１０ａと、基材からなる基材層５と、コルク層１０ａ及び基材層５の間に積層された接着剤層７と、からなる。すなわち、コルク複合品２０は、コルク成形品１０からなるコルク層１０ａの一面に接着剤層７を介して、基材層５が貼着された構造となっている。
【００５０】
基材層５は、ボード状の基材からなる。かかる基材としては、木板、プラスチック板、ガラス板、金属板等が挙げられる。なお、基材の材質は、用途に応じて適宜選択することができる。これらの中でも、基材は、難燃性の観点から、Ｖ−１以上の難燃性を有する基材を採用することが好ましい。
コルク複合品２０においては、コルク層１０ａにより、コルク自体の特性を維持しつつ、積層される基材層５による特性も付与することができる。
【００５１】
接着剤層７は、コルク層１０ａと基材層５とを接着するための層である。
接着剤層７を構成する接着剤としては、コルク層１０ａと基材層５との接着に適した公知の接着剤が適宜用いられる。
なお、接着剤の代わりに、両面テープ等を採用することも可能である。
【００５２】
コルク複合品２０は、ＵＬ９４規格の難燃レベルにおいてＶ−１以上の難燃性を有する。なお、かかるＵＬ９４規格は、上述したものと同義である。
コルク複合品は、ＵＬ９４規格の難燃レベルにおいてＶ−１以上の難燃性を有するものとすることにより、上述したコルク及び基材の特性を維持しつつ、十分な難燃性を発揮することが可能となる。
【００５３】
コルク複合品２０は、住宅、車両、船舶等の内装材等の用途に好適に用いられる。
【００５４】
次に、第１実施形態に係るコルク成形品１０の製造方法について説明する。なお、コルク成形品１０の製造方法においては、硬化性樹脂として熱硬化性樹脂が用いられる。
図４は、第１実施形態に係るコルク成形品の製造方法を示すフローチャートである。
図４に示すように、第１実施形態に係るコルク成形品１０の製造方法は、成形工程Ｓ１と、浸漬工程Ｓ２と、置換工程Ｓ３と、を有する。すなわち、コルク成形品１０の製造方法においては、成形工程Ｓ１と、浸漬工程Ｓ２と、置換工程Ｓ３とを順次行うことにより、図１及び図２に示すコルク成形品１０を製造することができる
【００５５】
成形工程Ｓ１は、コルク粒１及び硬化前の熱硬化性樹脂を混合して圧縮成形することにより成形体とする工程である。
具体的には、コルク粒１及び硬化前の熱硬化性樹脂をキャビティに投入し、圧縮成形機で、圧力が４０〜１００ｋｇｆ／ｃｍ２、温度が常温〜１６０℃、時間が８分〜２４時間の条件下で圧縮成形する。これにより、硬化した熱硬化性樹脂がコルク粒１同士を連結固定した成形体が得られる。
【００５６】
浸漬工程Ｓ２は、成形工程Ｓ１で得られた成形体を、容器に貯留された、無機系難燃剤及び水を含む難燃液に浸漬する工程である。なお、かかる難燃液は、上述したシランカップリング剤、多価フェノール化合物、助剤、添加剤等を含んでいてもよい。
【００５７】
置換工程Ｓ３は、容器内を負圧にすることにより、コルク粒同士の間に形成された空隙の空気と、難燃液とを置換する工程である。
ここで、容器内を負圧にする方法としては、容器自体を密閉した後、その容器内を負圧にする方法や、容器を槽に配置して、槽を密閉した後、その槽内を負圧にすることにより容器内も負圧にする方法が挙げられる。
【００５８】
置換工程Ｓ３においては、−０．１〜−０．０７ＭＰａの負圧で、５〜１０分維持することが好ましい。これにより、容器内及び難燃液中の空気だけでなく、成形体（特に空隙３ａ）に含まれる空気も除かれ、除かれた部分に、難燃液が浸入することになる。
そして、得られた成形体を乾燥することにより、空隙３ａに無機系難燃剤３が存在するコルク成形品１０が得られる。
【００５９】
（第２実施形態）
次に、本発明に係るコルク成形品の第２実施形態について説明する。
第２実施形態に係るコルク成形品１１は、上述した第１実施形態に係るコルク成形品１０と同様にボード状となっている（図１参照）。
【００６０】
図５は、第２実施形態に係るコルク成形品の一部を拡大して示す概略断面図である。
図５に示すように、第２実施形態に係るコルク成形品１１は、複数のコルク粒１と、該コルク粒１同士の間に介在する硬化性樹脂２及び無機系難燃剤３と、からなる。
具体的には、コルク成形品１１は、無機系難燃剤３が各コルク粒１を被覆しており、硬化性樹脂２が無機系難燃剤３を介して、コルク粒１同士を連結固定している。
【００６１】
コルク成形品１１においては、コルク粒１が無機系難燃剤３に被覆されているため、無機系難燃剤がコルク粒１に対して均一に付与されることになる。これにより、無機系難燃剤によるコルク粒の難燃化効果を効率良く発揮させることが可能となる。
また、コルク粒１だけでなく、無機系難燃剤自体も熱硬化性樹脂により連結固定されることになるため、耐久性に優れ、雨等による無機系難燃剤の流出も抑制することができる。
【００６２】
なお、コルク成形品１１において、コルク粒１、硬化性樹脂２及び無機系難燃剤３は、それぞれ、上述した第１実施形態に係るコルク成形品１０のコルク粒１、硬化性樹脂２及び無機系難燃剤３と同じであるので、説明を省略する。
【００６３】
次に、第２実施形態に係るコルク成形品１１を用いたコルク複合品について説明する。
第２実施形態に係るコルク複合品は、上述したコルク成形品１１からなるコルク層１１ａと、基材からなる基材層５と、コルク層１１ａ及び基材層５の間に積層された接着剤層７と、からなる。すなわち、第２実施形態に係るコルク複合品は、第１実施形態に係るコルク成形品１０の代わりに、第２実施形態に係るコルク成形品１１を用いたこと以外は、第１実施形態に係るコルク複合品２０と同じである（図３参照）。
【００６４】
次に、第２実施形態に係るコルク成形品１１の製造方法について説明する。なお、コルク成形品１１の製造方法においては、硬化性樹脂として熱硬化性樹脂が用いられる。
図６は、第２実施形態に係るコルク成形品の製造方法を示すフローチャートである。
図６に示すように、第２実施形態に係るコルク成形品１１の製造方法は、浸漬工程Ｓ４と、成形工程Ｓ５と、を有する。すなわち、コルク成形品１１の製造方法においては、浸漬工程Ｓ４と、成形工程Ｓ５とを順次行うことにより、図１及び図５に示すコルク成形品１１を製造することができる。
【００６５】
浸漬工程Ｓ４は、コルク粒１を、容器に貯留された、無機系難燃剤及び水を含む難燃液に浸漬する工程である。なお、かかる難燃液は、上述したシランカップリング剤、多価フェノール化合物、助剤、添加剤等を含んでいてもよい。
そして、浸漬したコルク粒１を乾燥することにより、コルク粒１が無機系難燃剤により被覆された状態となる。
【００６６】
成形工程Ｓ５は、無機系難燃剤が付着したコルク粒及び熱硬化性樹脂を混合して圧縮成形する工程である。
具体的には、無機系難燃剤が付着したコルク粒１及び硬化前の熱硬化性樹脂をキャビティに投入し、圧縮成形機で、圧力が４０〜１００ｋｇｆ／ｃｍ２、温度が常温〜１６０℃、時間が８分〜２４時間の条件下で圧縮成形する。これにより、硬化した熱硬化性樹脂が無機系難燃剤を介して、コルク粒１同士を連結固定したコルク成形品１１が得られる。
【００６７】
以上、本発明の好適な実施形態について説明したが、本発明は上記実施形態に限定されるものではない。
【００６８】
第１実施形態に係るコルク成形品１０及び第２実施形態に係るコルク成形品１１は、共に、コルク粒が集合して成形されたボード状となっているが、形状はこれに限定されない。
例えば、シート状、ブロック状等であってもよい。
【００６９】
第１実施形態に係るコルク複合品２０及び第２実施形態に係るコルク複合品において、基材層５は、ボード状の基材からなっているが、コルク成形品に積層可能であれば、基材の形状はこれに限定されない。
例えば、シート状、ブロック状等であってもよい。
【００７０】
第１実施形態に係るコルク成形品１０の製造方法及び第２実施形態に係るコルク成形品１１の製造方法においては、硬化性樹脂として、熱硬化性樹脂を採用しているが、光硬化性樹脂を採用することも可能である。なお、この場合は、圧縮成形の代わりに、光照射（紫外線照射、可視光照射）が行われる。
【００７１】
第２実施形態に係るコルク複合品の製造方法の浸漬工程Ｓ４においては、コルク粒１を、容器に貯留された、無機系難燃剤及び水を含む難燃液に単に浸漬しているが、コルク粒１を浸漬した状態で容器内を負圧にしてもよい。これにより、コルク粒１への難燃液の侵入が促進される。
このときの条件は、−０．１〜−０．０７ＭＰａの負圧で、５〜１０分維持することが好ましい。
【００７２】
第２実施形態に係るコルク成形品１１の製造方法においては、浸漬工程Ｓ４の前に、コルク粒１をアルカリ処理するアルカリ処理工程を更に有していてもよい。
具体的には、水酸化ナトリウム、水酸化カリウム又は水酸化マグネシウムを含むｐＨ１０〜１３の水溶液に、コルク粒を浸漬させ、その状態で１０分維持することにより行われる。
【実施例】
【００７３】
以下、実施例により本発明を更に具体的に説明するが、本発明はこれらの実施例に限定されるものではない。
【００７４】
（実施例１）
平均粒径１ｍｍのコルク粒３００質量部と、ウレタン樹脂（熱硬化性樹脂）３６質量部とを混合して圧力６０ｋｇｆ／ｃｍ２Ｐａ、温度１５０℃の条件下で圧縮成形機にて圧縮成形することにより棒状の成形体を得た（成形工程Ｓ１）。
そして、硼酸（無機系難燃剤）１００質量部、硼砂（無機系難燃剤）１００質量部、メトキシシラン（シランカップリング剤）１質量部、タンニン（多価フェノール化合物）２質量部、リン酸（助剤）１０質量部、フッ化ナトリウム（助剤）１０質量部、及び、水１０００質量部からなる難燃液を、容器に貯留させ、これに成形体を浸漬させた（浸漬工程Ｓ２）。
次に、容器を密閉し、容器内を０．０８ＭＰａの負圧となるように脱気し、その状態で５分維持することにより、空気の代わりに、難燃剤を成形体の内部に浸透させた（置換工程Ｓ３）。
そして、風乾することにより、棒状のコルク成形品を得た。なお、コルク成形品の密度は、０．４ｇ／ｃｍ３であった。
【００７５】
（実施例２）
コルク粒の平均粒径を６ｍｍとしたこと以外は、実施例１と同様にして棒状のコルク成形品を得た。なお、コルク成形品の密度は、０．４ｇ／ｃｍ３であった。
【００７６】
（実施例３）
実施例１で用いた難燃液を、容器に貯留させ、これに平均粒径６ｍｍのコルク粒３００質量部を浸漬させた（浸漬工程Ｓ４）。
風乾した後、無機系難燃剤が付着したコルク粒４００質量部と、ウレタン樹脂（熱硬化性樹脂）３６質量部とを混合して圧力６０ｋｇｆ／ｃｍ２、温度１５０℃の条件下で圧縮成形機にて圧縮成形することにより棒状のコルク成形品を得た。なお、コルク成形品の密度は、０．３ｇ／ｃｍ３であった。
【００７７】
（実施例４）
コルク粒の平均粒径を９ｍｍとしたこと以外は、実施例３と同様にして棒状のコルク成形品を得た。なお、コルク成形品の密度は、０．２５ｇ／ｃｍ３であった。
【００７８】
（比較例１）
平均粒径６ｍｍのコルク粒３００質量部と、ウレタン樹脂（熱硬化性樹脂）３６質量部とを混合して圧力６０ｋｇｆ／ｃｍ２、温度１５０℃の条件下で圧縮成形機にて圧縮成形することにより棒状のコルク成形品を得た。なお、コルク成形品の密度は、０．２ｇ／ｃｍ３であった。
【００７９】
（評価）
実施例１〜４及び比較例１で得られたコルク成形品に対し、ＵＬ９４規格に基づいて、燃焼性試験を行った。
得られた結果を図７に示す。
図７に示すように、実施例１〜４のコルク成形品は、ＵＬ９４規格の難燃レベルにおいてＶ−１以上の難燃性を有するものであることが確認された。特に、コルク粒の平均粒径を１ｍｍ又は６ｍｍとした実施例１〜３のコルク成形品は、ＵＬ９４規格の難燃レベルにおいてＶ−０の難燃性を有する優れたものであった。
一方、無機系難燃剤を含まないコルク成形品は、ＵＬ９４規格の判定基準を満たすものではなかった。
【産業上の利用可能性】
【００８０】
本発明に係るコルク成形品、コルク複合品又はコルク成形品の製造方法は、内装材等、難燃性が求められる用途に好適に用いられる。
本発明に係るコルク成形品、コルク複合品又はコルク成形品の製造方法によれば、難燃性に優れると共に、コルク自体の特性を維持することができる。
【符号の説明】
【００８１】
１・・・コルク粒
２・・・硬化性樹脂
３・・・無機系難燃剤
３ａ・・・空隙
５・・・基材層
７・・・接着剤層
１０，１１・・・コルク成形品
１０ａ，１１ａ・・・コルク層
２０・・・コルク複合品
Ｓ１，Ｓ５・・・成形工程
Ｓ２，Ｓ４・・・浸漬工程
Ｓ３・・・置換工程
【図１】
2019181753.tif 000003
【図２】
2019181753.tif 000004
【図３】
2019181753.tif 000005
【図４】
2019181753.tif 000006
【図５】
2019181753.tif 000007
【図６】
2019181753.tif 000008
【図７】
2019181753.tif 000009